(57)【特許請求の範囲】
【請求項１】
半芳香族ポリアミドの製造方法において、
ａ）  次の
Ａ）  少なくとも１種の、非置換又は置換された芳香族ジカルボン酸又はその誘導体及び
Ｂ）  少なくとも１種の脂肪族又は脂環式ジアミン、
又は少なくとも１種の化合物Ａ）と少なくとも１種の化合物Ｂ）との塩
を含有する出発材料組成物を準備する工程、
ｂ）  工程ａ）で準備された出発材料組成物を、少なくとも１つの重合区域に供給し、高めた温度でかつ少なくとも重合の開始時に高めた圧力で重合させる工程、
ｃ）  前記重合の過程で、前記重合区域から水を含む気相を取り出す工程、
を有し、ただし、前記ジアミン成分Ｂ）を前記出発材料組成物中で、３００〜６５０ｍｅｑ／ｋｇの化学量論的過剰で使用し、ここで、前記重合の過程で、前記ジアミン成分Ｂ）の一部が水を含む気相と共に前記重合区域から搬出され、前記出発材料組成物中の前記ジアミン成分Ｂ）の化学量論的過剰は、搬出される前記ジアミン成分の分だけ高くなければならず、
前記芳香族ジカルボン酸成分Ａ）が、ナフタレンジカルボン酸、及びテレフタル酸とイソフタル酸とのモル比９０：１０〜６０：４０の混合物から選択され、
前記ジアミン成分Ｂ）が、エチレンジアミン、プロピレンジアミン、ヘプタメチレンジアミン、ヘキサメチレンジアミン、オクタメチレンジアミン、ノナメチレンジアミン、２−メチル−１，８−オクタメチレンジアミン、デカメチレンジアミン、ウンデカメチレンジアミン、ドデカメチレンジアミン、２，２，４−トリメチルヘキサメチレンジアミン、２，４，４−トリメチルヘキサメチレンジアミン、５−メチルノナメチレンジアミン、２，４−ジメチルオクタメチレンジアミン、５−メチルノナンジアミン、ビス−（４−アミノシクロヘキシル）−メタン、３，３′−ジメチル−４，４′ジアミノジシクロヘキシルメタン及びこれらの混合物から選択され、かつ
出発材料組成物中のジアミン成分Ｂ）の化学量論的過剰と、重合区域から水を含む気相と共に搬出されるジアミン成分Ｂ）の部分との差が、１００〜４００ｍｅｑ／ｋｇである、
半芳香族ポリアミドの製造方法。
【請求項２】
工程ａ）で準備された出発材料組成物は、前記成分Ａ）及びＢ）に対して更に、アミド形成することができる他の成分を含まない、請求項１に記載の方法。
【請求項３】
工程ａ）で準備された出発材料組成物は、
Ｃ）  非置換又は置換された芳香族ジアミン、
Ｄ）  脂肪族又は脂環式ジカルボン酸、
Ｅ）  モノカルボン酸、
Ｆ）  モノアミン、
Ｇ）  ラクタム、
Ｈ）  ω−アミノ酸、
Ｉ）  Ａ）〜Ｈ）とは異なる、これらと共縮合可能な化合物、
及びこれらの混合物
の中から選択される、少なくとも１種のアミド形成することができる他の成分を含む、請求項１に記載の方法。
【請求項４】
前記ジアミン成分Ｂ）は、ジアミン成分Ｂ）の全質量を基準として、少なくとも５０質量％がヘキサメチレンジアミンからなる、請求項１から３までのいずれか１項に記載の方法。
【請求項５】
前記ジアミン成分Ｂ）は、ジアミン成分Ｂ）の全質量を基準として、少なくとも７５質量％がヘキサメチレンジアミンからなる、請求項４に記載の方法。
【請求項６】
前記ジアミン成分Ｂ）は、ジアミン成分Ｂ）の全質量を基準として、少なくとも９２質量％がヘキサメチレンジアミンからなる、請求項４に記載の方法。
【請求項７】
前記ポリアミドは、６．Ｔ／６．Ｉである、請求項１から６までのいずれか１項に記載の方法。
【請求項８】
得られる半芳香族ポリアミドは、１３０００〜２５０００ｇ／ｍｏｌの範囲内の数平均分子量Ｍnを示す、請求項１から７までのいずれか１項に記載の方法。
【請求項９】
得られる半芳香族ポリアミドは、高くても３．０の多分散性ＰＤを示す、請求項１から８までのいずれか１項に記載の方法。
【請求項１０】
得られる半芳香族ポリアミドは、高くても２．５の多分散性ＰＤを示す、請求項９に記載の方法。
【請求項１１】
得られる半芳香族ポリアミドは、少なくとも７０００の、数平均分子量ＭnのＰＤに対する商を示す、請求項１から１０までのいずれか１項に記載の方法。
【請求項１２】
請求項１から１１までのいずれか１項に定義された方法により、少なくとも１種の半芳香族ポリアミドを製造し、得られた半芳香族ポリアミドを使用することを含むポリアミド成形材料の製造方法。
【請求項１３】
前記ポリアミド成形材料が、次の：
Ａ）  請求項１から１１までのいずれか１項に定義され方法により得られる、少なくとも１種の半芳香族ポリアミド２５〜１００質量％、
Ｂ）  少なくとも１種の充填剤及び強化剤０〜７５質量％、
Ｃ）  少なくとも１種の添加剤０〜５０質量％
を含み、ここで、前記成分Ａ）〜Ｃ）は全部で１００質量％となる、
請求項１２に記載のポリアミド成形材料の製造方法。
【請求項１４】
請求項１２又は１３に記載の方法により得られるポリアミド成形材料からの成形品の製造方法。
【請求項１５】
シリンダーヘッドカバー、エンジンフード、インタークーラー用ハウジング、インタークーラーバルブ、インテークパイプ、インテークマニホールド、コネクタ、ギア、ファンインペラ、冷却水容器、熱交換器用のハウジング又はハウジング部材、冷媒冷却器、インタークーラー、サーモスタット、ウォーターポンプ、ヒータエレメント、固定部材の中から選択される、自動車分野用の部材の形の又はそれらの部材の一部としての、請求項１４に記載の成形品の製造方法。
【請求項１６】
プリント配線板又はその一部、ハウジング構成部材、フィルム、導線、スイッチ、分配器、中継器、抵抗器、コンデンサ、コイル、ランプ、ダイオード、ＬＥＤ、トランジスタ、コネクタ、レギュレータ、メモリチップ及びセンサの中から選択される、電気部材又は電子部材の形の又はそれらの部材の一部としての、請求項１４に記載の成形品の製造方法。
【請求項１７】
請求項１から１１までのいずれか１項に定義された方法により得られる半芳香族ポリアミドの、又は請求項１２又は１３に定義された方法により得られる成形材料の、電気部材又は電子部材の製造のための、又は高温領域での自動車用途のための使用。
【請求項１８】
無鉛条件下でのハンダ付けプロセス（lead free soldering）での使用のための、差し込み式コネクタ、マイクロスイッチ、マイクロボタン又は半導体部材の製造のための、請求項１７に記載の使用。
【請求項１９】
発光ダイオード（ＬＥＤ）のリフレクタハウジングの製造のための、請求項１８に記載の使用。
【請求項２０】
前記ジアミン成分Ｂ）が、ヘキサメチレンジアミン、オクタメチレンジアミン、ノナメチレンジアミン、デカメチレンジアミン、ウンデカメチレンジアミン、ドデカメチレンジアミン、ビス−（４−アミノシクロヘキシル）−メタン、３，３′−ジメチル−４，４′ジアミノジシクロヘキシルメタン及びこれらの混合物から選択される、請求項１に記載の方法。
【請求項２１】
前記芳香族ジカルボン酸成分Ａ）が、テレフタル酸とイソフタル酸とのモル比９０：１０〜６０：４０の混合物である、請求項１に記載の方法。
【発明の詳細な説明】
【技術分野】
【０００１】
本発明は、反応バッチ中で高いジアミン過剰で半芳香族コポリアミドを製造する方法に関する。
【背景技術】
【０００２】
ポリアミドは、世界中で大規模に製造されるポリマーに属し、かつ主要な利用範囲のフィルム、繊維及び原材料の他に多数の他の使用目的にも利用される。ポリアミドの重要なグループは、部分結晶質又は非晶質の、熱可塑性の、半芳香族のポリアミドであり、これは重要な工業用プラスチックとして広範囲に使用されている。このポリアミドは、特にその高い温度安定性により優れていて、これは高耐熱性ポリアミド（ＨＴＰＡ）ともいわれる。このＨＴＰＡの重要な利用分野は電気部材及び電子部材の製造であり、ここで特にポリフタルアミド（ＰＰＡ）を基礎とするポリマーは、無鉛条件下でのハンダ付けプロセス（lead free soldering）での使用に適している。ここで、ＨＴＰＡは、特に、差し込み式コネクタ、マイクロスイッチ及びマイクロボタン及び半導体部材、例えば発光ダイオード（ＬＥＤ）のリフレクタハウジングの製造のために用いられる。ＨＴＰＡの更に重要な利用分野は高温領域での自動車用途である。ここでは、特に、使用されるポリマーの良好な耐熱老化性、高い強度及び高い靱性及び高い溶接シーム強度が重要である。非晶質ＨＴＰＡ又は結晶部分が極めて低いＨＴＰＡは透明であり、かつ特に、透明性が好ましい用途のために適している。部分結晶性ＨＴＰＡは、一般に比較的高い周囲温度で持続的な強度により優れていて、例えばエンジンルーム領域での用途に適している。
【０００３】
高温用途のための成形材料中で使用するためのポリアミドは、複雑な特性プロフィールを有していなければならず、ここでは、長期間の熱負荷の際の良好な機械特性を、良好な加工性とも調和させなければならない。特に、このポリアミドは、高すぎない多分散性（ＰＤ）と同時に十分に高い分子量を有するべきである。更に、このポリアミドは、良好なポリマー特性、特に良好な機械特性、例えば強度及び靱性、低い溶融粘度及び架橋ポリマーの低い割合（ゲル割合）を特徴とする。
【０００４】
欧州特許公開（ＥＰ−Ａ１）第５５０３１５号明細書は、半芳香族ポリアミドの製造方法を記載していて、ここで、ジアミンとジカルボン酸とは主に化学量論比の量で使用される。
【０００５】
欧州特許公開（ＥＰ−Ａ１）第０６９３５１５号明細書は、多段階のバッチプロセスでの部分結晶質又は非晶質の、熱可塑性に加工可能な、半芳香族ポリアミドの前縮合物の製造方法を記載している。この場合、同様にジアミンとジカルボン酸とは、主に化学量論比の量で使用される。
【０００６】
独国特許第４１４２９７８号明細書は、少なくとも１種のコポリアミド保護層と少なくとも１種のコポリアミド遮断層からなる、再利用包装用の多層複合材系を記載していて、ここでは、使用されるコポリアミドの製造は不連続的に行われる。この実施例によると、コポリアミドの製造は融液の形で耐圧オートクレーブ中で窒素通気下で行う。この文献は、コポリアミドの製造のために出発材料組成物中で使用されるジアミン成分を、３００〜６５０ｍｅｑ／ｋｇの化学量論的過剰で使用することを教示していない。
【０００７】
国際公開第２００４／０５５０８４号は、部分結晶質の、熱可塑性に加工可能な、半芳香族コポリアミドを記載していて、このコポリアミドは、少なくとも次のモノマー又はその予備縮合物：ａ）テレフタル酸、ｂ）少なくとも１種の、４４個までの炭素原子を有する二量化された脂肪酸及びｃ）式Ｈ2Ｎ−（ＣＨ2）x−ＮＨ2の少なくとも１種の脂肪族ジアミン（式中、ｘは４〜１８までの整数を意味する）の縮合により製造することができる。このコポリアミドの製造のために、一括して公知の方法が指摘される。この文献も、ポリアミドの出発材料組成物中での、ジアミン成分の３００〜６５０ｍｅｑ／ｋｇの過剰を教示していない。
【０００８】
欧州特許第３８４８５９号明細書は半芳香族ポリアミドの製造を記載していて、ここで、芳香族ジカルボン酸とアルキルペンタメチレンジアミンとが使用される。この場合、アミンコモノマーは、化学量論比に対して０．５〜７％の過剰で使用される。ＰＡ６．Ｔ／６．Ｉの場合に、これはポリアミド１ｋｇ当たり約２０ｍｅｑ〜ポリアミド１ｋｇ当たり２８０ｍｅｑのアミン過剰に相当する。
【０００９】
米国特許第５，２７０，４３７号明細書は、高分子量の半芳香族ポリアミドの製造方法を記載していて、ここでは、芳香族二酸と、少なくとも１種の化学量論比の量のジアミン成分と、ギ酸とを有する反応混合物が使用され、ここで、このジアミン成分は、２−メチルペンタメチレンジアミン少なくとも１０Ｍｏｌ％を含有する。
【００１０】
欧州特許第１８６０１３４号明細書は、半芳香族ポリアミドを記載していて、ここで、ジアミン単位の６０〜１００Ｍｏｌ％は、９〜１３個の炭素原子を有する脂肪族ジアミンから誘導されかつ末端アミノ基の割合は６０〜１２０ｍｅｑ／ｋｇである。
【００１１】
特開２０１１−２２５８３０号公報は、ペンタメチレンジアミン、テトラメチレンジアミン及びメチルペンタメチレンジアミンを芳香族カルボン酸及び脂肪族カルボン酸と高めた温度でかつ高めた圧力で反応させる、半芳香族ポリアミドの製造方法を記載している。この重縮合の過程で、アミノ末端基とカルボン酸末端基との当モル量を維持しかつ高分子量を達成するために、最初に過剰のジアミンを添加し、そのためジアミン対ジカルボン酸とのモル比は１．００２〜１．１５の範囲内にある。
【００１２】
更に、加工性に関して及び得られる機械特性に関して、特に高温で、改善された特性プロフィールを提供するポリアミド成形材料用の半芳香族ポリアミドの需要がある。
【００１３】
本発明の基礎となる課題は、改善された特性を有する半芳香族コポリアミドを提供することである。この半芳香族コポリアミドは、ポリアミド成形材料の製造のために特に適していて、この成形材料からは、好ましくは自動車工業用の部材並びに電気／電子分野の部材が製造される。
【００１４】
意外にも、反応バッチ中で高めた量の脂肪族ジアミン又は脂環式ジアミンを使用する際に、上述のような好ましい特性プロフィールを有するコポリアミドを達成できることが見出された。これは、特に、カルボン酸成分がテレフタル酸及び／又はイソフタル酸を有するか又はテレフタル酸及び／又はイソフタル酸からなり、かつジアミン成分がヘキサメチレンジアミンを有するか又はヘキサメチレンジアミンからなる場合に当てはまる。特に、本発明による方法は、ＰＡ６．Ｔ／６．Ｉの製造のために用いられる。
【００１５】
特に、多分散性は、本発明により使用されるジアミン過剰の場合に、過剰成分の同じモル量での二酸過剰の場合よりも著しく低下することは意外である。二酸過剰と比べてジアミン過剰のこのような好ましい効果は、公知の先行技術から導き出すことはできない。
【００１６】
更に、意外にも、数平均分子量Ｍｎと多分散性ＰＤとの商が、半芳香族ポリアミドの工業的適性のための特に適した基準であることが見出された。半芳香族ポリアミドの多くの用途にとって、Ｍｎが（良好な機械特性を達成するために）高く、並びにＰＤは（低い架橋によって良好な靱性及び良好な流動性を達成するために）できる限り低い場合が好ましい。従って、この両者の商は多大な技術的意義がある、というのもこの商がこの両方のパラメータを相互に関連づけ、かつ本発明による手順の場合にだけ最適値を達成できるためである。この商が高ければそれだけ、達成される特性プロフィールはより良好となる。最適化されたＭｎ／ＰＤ比のこの好ましい影響は、この半芳香族ポリアミドの達成される溶融粘度を反映し、この溶融粘度は分子量によるだけでなく、ＰＤ値にも極めて大きく依存する。
【００１７】
発明の概要
本発明の第１の主題は、半芳香族ポリアミドの製造方法であり、ここで、
ａ）  次の
Ａ）  少なくとも１種の、非置換又は置換された芳香族ジカルボン酸又はこの誘導体、及び
Ｂ）  少なくとも１種の、脂肪族又は脂環式ジアミン、
又は少なくとも１種の化合物Ａ）と、少なくとも１種の化合物Ｂ）との塩を有する
出発材料組成物を準備し、
ｂ）  工程ａ）で準備された出発材料組成物を、少なくとも１つの重合区域に供給し、高めた温度でかつ少なくとも重合の開始時に高めた圧力で重合させ、
ｃ）  前記重合の過程で、前記重合区域から水を含む気相を取り出すが、
ただし、前記ジアミン成分Ｂ）を前記出発材料組成物中で、３００〜６５０ｍｅｑ／ｋｇの化学量論的過剰で使用し、ここで、前記重合の過程で、前記ジアミン成分の一部が水を含む気相と共に前記重合区域から搬出される場合には、前記出発材料組成物中の前記ジアミン成分Ｂ）の化学量論的過剰を、搬出された前記ジアミン成分の分だけ高めなければならない。
【００１８】
本発明の他の主題は、上述及び後述で定義されたような方法により得られる半芳香族ポリアミドである。
【００１９】
本発明の他の主題は、上述及び後述で定義されたような方法により得られる、少なくとも１種のポリアミドを含むポリアミド成形材料である。本発明の他の主題は、このようなポリアミド成形材料から製造される成形品である。
【００２０】
本発明の他の主題は、上述及び後述で定義されたような半芳香族ポリアミド又は成形材料の、電気部材及び電子部材の製造のため及び高温領域での自動車用途のための使用である。
【００２１】
発明の記載
本発明の範囲内で、「アミド形成することができる成分」とは、次に詳細に定義される成分Ａ）〜Ｉ）である。
【００２２】
この出願の範囲内で、ｍｅｑ／ｋｇの記載は、アミド形成の際に生成された水の質量を差し引いた、アミド形成のために使用された成分の全質量を基準とする。水の量の決定のために、この場合、アミド形成のために使用された成分の完全な反応を前提とする。アミド形成のために使用された成分とは、この場合、成分Ａ）、Ｂ）及び、存在する限り、Ｃ）〜Ｉ）であると解釈される。従って、基準値は、アミド形成のために使用された成分から完全なモノマー反応を仮定した場合に得られるポリアミドである。
【００２３】
ジアミン、つまり、アミド形成することができる２個のアミノ基を有する化合物には、１ｍｍｏｌ／ｋｇ＝２ｍｅｑ／ｋｇが当てはまる。
【００２４】
従って、本発明の場合に、この出発材料組成物中の、キログラム当たりｍｅｑ（ミリ当量）で表すジアミン成分Ｂ）の過剰は、ジカルボン酸成分Ａ）に相対して使用される。この場合、重合の過程において分離される水を含む気相による、ジアミンの場合による損失が考慮される。ジカルボン酸Ａ）に相対するジアミン成分Ｂ）の過剰に関して、半芳香族ポリアミドの製造のために付加的にラクタムＧ）及び／又はω−アミノカルボン酸Ｈ）を使用する場合に何も変化しない、というのも、これらの成分がアミノ基対カルボン酸基との比率を変更しないためである。同じことが、１分子当たり同じ数のアミノ基及びカルボン酸基を有する多官能性成分Ｉ）にも当てはまる。１分子当たり異なる数のアミノ基及びカルボン酸基を有する単官能性成分Ｅ）及びＦ）並びに多官能性成分Ｉ）は、好ましくは、ジカルボン酸成分Ａ）に相対するジアミン成分Ｂ）の化学量論的過剰が維持される程度に僅かな量で使用されるだけである。
【００２５】
この場合、意外にも、出発材料組成物中でジアミン成分Ｂ）を３００〜６５０ｍｅｑ／ｋｇの過剰で、つまり、アミド形成することができるアミノ基の、アミド形成することができるカルボキシル基に対する化学量論比に比べて相応する過剰で使用される場合が好ましいことが判明した。アミド形成することができるアミノ基の、アミド形成することができるカルボキシル基に対する化学量論比に比べたこのような過剰は、以後、省略して「化学量論的過剰」ともいう。重合の過程で、このジアミン成分の一部が、水を含む気相と共に重合区域から搬出される場合、出発材料組成物中のジアミン成分Ｂ）の過剰を相応して高めなければならない。
【００２６】
従って、出発材料組成物中でのジアミン成分Ｂ）の化学量論的過剰と、重合区域から水を含む気相と共に搬出されるジアミン成分の部分との差は、好ましくは１０〜６００ｍｅｑ／ｋｇである。特に好ましくは、出発材料組成物中でのジアミン成分Ｂ）の化学量論的過剰と、重合区域から水を含む気相と共に搬出されるジアミン成分の部分との差は、５０〜５００ｍｅｑ／ｋｇ、特に１００〜４００ｍｅｑ／ｋｇである。
【００２７】
重合区域から水を含む気相と共に搬出されるジアミン成分Ｂ）の部分の決定のために、搬出された流れ又は正確に定義されたその部分量を凝縮し、ジアミン成分Ｂ）の割合を、公知の質量分析方法による酸滴定によって決定することができる。このジアミン成分の他に、他の揮発性成分が気相と共に搬出される場合、公知のクロマトグラフィー法（例えば毛管電気泳動又はＨＰＬＣ）によってこれを同定し、定量的に決定することができる。
【００２８】
本発明による方法によって、ジアミン成分Ｂ）の過剰は、蒸発及び重合区域からの搬出によるジアミンの場合による損失を明らかに上回るほど大きいことが保証される。従って、本発明による方法の反応混合物中では、この重縮合の全体の過程にわたり、反応混合物中の、遊離ジアミンとして又はポリマー鎖中へ組み込まれるジアミンとしてのジアミン成分Ｂ）の含有率は、ジアミンとジカルボン酸との完全な反応のために必要なジアミンの化学量論的な含有率を明らかに上回る。意外にも、出発材料組成物中の本発明により使用されるジアミンの過剰によって、得られる半芳香族ポリアミドの好都合に高い分子量を、同時に好都合に低い多分散性（ＰＤ＝Ｍw／Ｍn）で達成できることが見出された。更に、数平均分子量ＭnのＰＤに対する商が少なくとも７０００である場合に、特に良好なポリマー特性、例えば良好な機械特性（例えば、強度及び靱性）、低い溶融粘度及び低いゲル割合が達成されることが見出された。
【００２９】
酸成分のモノマー及びジアミン成分のモノマー並びに場合により使用されるラクタム成分のモノマーは、縮合によってそれぞれのモノマーから誘導されているアミドの形の繰返単位又は末端基を形成する。これは、一般に、コポリアミド中に存在する全ての繰返単位及び末端基の９５Ｍｏｌ％、特に９９Ｍｏｌ％である。そのほかに、このコポリアミドは少量の他の繰返単位を有していてもよく、この繰返単位は、モノマー、例えばジアミンの分解反応又は副反応から生じていてもよい。
【００３０】
ポリアミドの名称は、本発明の範囲内で部分的に専門分野で通常の省略記号が使用され、この省略記号は、文字ＰＡ並びにそれに続く数字及び文字からなる。この省略記号のいくつかは、DIN EN ISO 1043-1で規格化されている。Ｈ2Ｎ−（ＣＨ2）x−ＣＯＯＨのタイプのアミノカルボン酸又は相応するラクタムから誘導されるポリアミドは、ＰＡ  Ｚと表され、この場合、Ｚはモノマー中の炭素原子の数を表す。よって、例えばＰＡ６は、ε−カプロラクタム又はω−アミノカプロン酸のポリマーを表す。Ｈ2Ｎ−（ＣＨ2）x−ＮＨ2及びＨＯＯＣ−（ＣＨ2）y−ＣＯＯＨのタイプのジアミン及びジカルボン酸から誘導されるポリアミドは、ＰＡ  Ｚ１  Ｚ２で表され、この場合、Ｚ１はジアミン中の炭素原子の数を表し、Ｚ２はジカルボン酸中の炭素原子の数を表す。コポリアミドの名称について、これらの成分は、斜線により隔てられた一連の量の割合で記載される。よって、例えばＰＡ６６／６１０は、ヘキサメチレンジアミン、アジピン酸及びセバシン酸からのコポリアミドである。
【００３１】
本発明により使用される、芳香族基又は脂環式基を有するモノマーについて、次の文字記号が使用される：
Ｔ＝テレフタル酸、Ｉ＝イソフタル酸、ＭＸＤＡ＝ｍ−キシレンジアミン、ＩＰＤＡ＝イソホロンジアミン、ＰＡＣＭ＝４，４′−メチレンビス（シクロヘキシルアミン）、ＭＡＣＭ＝２，２′−ジメチル−４，４′−メチレンビス−（シクロヘキシルアミン）。
【００３２】
以後、「Ｃ1〜Ｃ4−アルキル」の表現は、非置換の直鎖及び分枝したＣ1〜Ｃ4−アルキル基を含む。Ｃ1〜Ｃ4−アルキル基の例は、特にメチル、エチル、プロピル、イソプロピル、ｎ−ブチル、イソブチル、ｓｅｃ−ブチル、ｔｅｒｔ−ブチル（１，１−ジメチルエチル）である。
【００３３】
次に挙げられる芳香族ジカルボン酸、脂肪族ジカルボン酸、脂環式ジカルボン酸及びモノカルボン酸において、カルボキシル基はそれぞれ、誘導化されていない形で又は誘導体の形で存在していてもよい。ジカルボン酸の場合、誘導体の形で存在しないか、一方のカルボキシル基又は両方のカルボキシル基が誘導体の形で存在することができる。適した誘導体は、無水物、エステル、酸塩化物、ニトリル及びイソシアナートである。好ましい誘導体は、無水物又はエステルである。ジカルボン酸の無水物は、モノマーの形で又はポリマーの形で存在することができる。好ましいエステルは、アルキルエステル及びビニルエステル、特に好ましくはＣ1〜Ｃ4−アルキルエステル、特にメチルエステル又はエチルエステルである。ジカルボン酸は、好ましくはモノアルキルエステル又はジアルキルエステル、特に好ましくはモノ−Ｃ1〜Ｃ4−アルキルエステル又はジ−Ｃ1〜Ｃ4−アルキルエステル、特に好ましくはモノメチルエステル、ジメチルエステル、モノエチルエステル又はジエチルエステルとして存在する。ジカルボン酸は、更に好ましくは、モノビニルエステル又はジビニルエステルとして存在する。ジカルボン酸は、更に好ましくは、混合型のエステル、特に好ましくは多様なＣ1〜Ｃ4−アルキル成分との混合型のエステル、特にメチルエチルエステルとして存在する。
【００３４】
芳香族ジカルボン酸Ａ）は、好ましくは、それぞれ非置換又は置換された、フタル酸、テレフタル酸、イソフタル酸、ナフタレンジカルボン酸又はジフェニルジカルボン酸及びこれらの誘導体及び上述の芳香族ジカルボン酸の混合物の中から選択される。
【００３５】
置換された芳香族ジカルボン酸Ａ）は、好ましくは少なくとも１個の（例えば１、２、３又は４個の）Ｃ1〜Ｃ4−アルキル基を有する。特に、置換された芳香族ジカルボン酸Ａ）は、１又は２個のＣ1〜Ｃ4−アルキル基を有する。この基は、好ましくはメチル、エチル、ｎ−プロピル、イソプロピル、ｎ−ブチル、イソブチル、ｓｅｃ−ブチル及びｔｅｒｔ−ブチルの中から、特に好ましくはメチル、エチル及びｎ−ブチルの中から、特にメチル及びエチルの中から、殊にメチルの中から選択される。置換された芳香族ジカルボン酸Ａ）は、アミド形成を妨害しない他の官能基を有していてもよく、例えば５−スルホイソフタル酸、その塩及び誘導体であることができる。これについての好ましい例は、５−スルホイソフタル酸ジメチルエステルのナトリウム塩である。
【００３６】
好ましくは、芳香族ジカルボン酸Ａ）は、非置換のテレフタル酸、非置換のイソフタル酸、非置換のナフタレンジカルボン酸、２−クロロテレフタル酸、２−メチルテレフタル酸、５−メチルイソフタル酸及び５−スルホイソフタル酸の中から選択される。
【００３７】
特に、芳香族ジカルボン酸Ａ）として、テレフタル酸、イソフタル酸又はテレフタル酸とイソフタル酸との混合物を使用するのが好ましい。
【００３８】
好ましくは、この半芳香族ポリアミドは、全てのジカルボン酸に対する芳香族ジカルボン酸の割合が少なくとも５０Ｍｏｌ％、特に好ましくは７０Ｍｏｌ％〜１００Ｍｏｌ％である。特別な実施態様の場合に、この半芳香族ポリアミドは、テレフタル酸又はイソフタル酸又はテレフタル酸とイソフタル酸との混合物の割合を、全てのジカルボン酸を基準として少なくとも５０Ｍｏｌ％、好ましくは７０Ｍｏｌ％〜１００Ｍｏｌ％有する。
【００３９】
好ましくは、工程ａ）において準備される出発材料組成物は、成分Ａ）として、テレフタル酸とイソフタル酸とを、１００：０〜５０：５０、特に好ましくは９０：１０〜６０：４０のモル比で含有する。
【００４０】
脂肪族又は脂環式ジアミンＢ）は、好ましくは、エチレンジアミン、プロピレンジアミン、テトラメチレンジアミン、ヘプタメチレンジアミン、ヘキサメチレンジアミン、ペンタメチレンジアミン、オクタメチレンジアミン、ノナメチレンジアミン、２−メチル−１，８−オクタメチレンジアミン、デカメチレンジアミン、ウンデカメチレンジアミン、ドデカメチレンジアミン、２−メチルペンタメチレンジアミン、２，２，４−トリメチルヘキサメチレンジアミン、２，４，４−トリメチルヘキサメチレンジアミン、５−メチルノナメチレンジアミン、２，４−ジメチルオクタメチレンジアミン、５−メチルノナメチレンジアミン、２，４−ジメチルオクタメチレンジアミン、５−メチルノナンジアミン、ビス−（４−アミノシクロヘキシル）−メタン、３，３′−ジメチル−４，４′ジアミノジシクロヘキシルメタン及びこれらの混合物の中から選択される。
【００４１】
特別な実施態様の場合に、このジアミンＢ）は、ペンタメチレンジアミン、テトラメチレンジアミン又はメチルペンタメチレンジアミンではない。
【００４２】
特に好ましくは、ジアミンＢ）は、ヘキサメチレンジアミン、２−メチルペンタメチレンジアミン、オクタメチレンジアミン、ノナメチレンジアミン、デカメチレンジアミン、ウンデカメチレンジアミン、ドデカメチレンジアミン、ビス−（４−アミノシクロヘキシル）−メタン、３，３′−ジメチル−４，４′−ジアミノジシクロヘキシルメタン及びこれらの混合物の中から選択される。
【００４３】
好ましくは、このジアミン成分Ｂ）は、ジアミン成分Ｂ）の全質量を基準として少なくとも５０質量％、特に好ましくは少なくとも７５質量％、殊に少なくとも９０質量％、特に少なくとも９２質量％が、ヘキサメチレンジアミンからなる。
【００４４】
特別な実施態様の場合に、工程ａ）で準備された出発材料組成物は、一般的なジアミンとしてヘキサメチレンジアミンを有する。
【００４５】
特別な実施態様の場合に、工程ａ）で準備された出発材料組成物は、成分Ａ）及びＢ）に対して付加的に、アミド形成することができる他の成分を有しない。
【００４６】
更に他の特別な実施態様の場合に、工程ａ）で準備された出発材料組成物は、
Ｃ）  非置換の又は置換された芳香族ジアミン、
Ｄ）  脂肪族又は脂環式ジカルボン酸、
Ｅ）  モノカルボン酸、
Ｆ）  モノアミン、
Ｇ）  ラクタム、
Ｈ）  ω−アミノ酸、
Ｉ）  Ａ）〜Ｈ）とは異なる、これらと共縮合可能な化合物、
及びこれらの混合物
の中から選択される、少なくとも１種の、アミド形成することができる他の成分を有する。
【００４７】
好ましくは、成分Ｃ）の割合は、成分Ａ）〜Ｉ）の全質量を基準として０〜２０質量％、特に好ましくは０〜１５質量％である。
【００４８】
好ましくは、成分Ｄ）の割合は、成分Ａ）〜Ｉ）の全質量を基準として０〜２０質量％、特に好ましくは０〜１５質量％である。
【００４９】
好ましくは、成分Ｅ）の割合は、アミド形成の際に生成される水の質量を差し引いた、アミド形成のために使用される成分の全質量を基準として０〜１００ｍｅｑ／ｋｇ、特に好ましくは０〜５０ｍｅｑ／ｋｇである。
【００５０】
好ましくは、成分Ｆ）の割合は、アミド形成の際に生成される水の質量を差し引いた、アミド形成のために使用される成分の全質量を基準として０〜１００ｍｅｑ／ｋｇ、特に好ましくは０〜５０ｍｅｑ／ｋｇである。
【００５１】
好ましくは、成分Ｇ）の割合は、成分Ａ）〜Ｉ）の全質量を基準として０〜２０質量％、特に好ましくは０〜１５質量％である。
【００５２】
好ましくは、成分Ｈ）の割合は、成分Ａ）〜Ｉ）の全質量を基準として０〜２０質量％、特に好ましくは０〜１５質量％である。
【００５３】
好ましくは、成分Ｉ）の割合は、成分Ａ）〜Ｉ）の全質量を基準として０〜１０質量％、特に好ましくは０〜５質量％である。
【００５４】
「芳香族ジアミン」の概念は、本発明の範囲内で、一般に、少なくとも１つの芳香族基及び少なくとも１つのアミノ基を有する化合物を表す。この場合、アミノ基は、芳香族基に直接結合されている必要はない。適切な芳香族ジアミンＣ）は、ビス−（４−アミノフェニル）−メタン、３−メチルベンジジン、２，２−ビス−（４−アミノフェニル）−プロパン、１，１−ビス−（４−アミノフェニル）−シクロヘキサン、１，２−ジアミノベンゼン、１，４−ジアミノベンゼン、１，４−ジアミノナフタレン、１，５−ジアミノナフタレン、１，３−ジアミノトルエン、ｍ−キシレンジアミン、Ｎ，Ｎ′−ジメチル−４，４′−ビフェニル−ジアミン、ビス−（４−メチルアミノフェニル）−メタン、２，２−ビス−（４−メチルアミノフェニル）−プロパン又はこれらの混合物の中から選択される。
【００５５】
脂肪族又は脂環式ジカルボン酸Ｃ）は、好ましくは、シュウ酸、マロン酸、コハク酸、グルタル酸、アジピン酸、ピメリン酸、コルク酸、アゼライン酸、セバシン酸、ウンデカン−α，ω−ジカルボン酸、ドデカン−α，ω−ジカルボン酸、マレイン酸、フマル酸又はイタコン酸、シス−及びトランス−シクロヘキサン−１，２−ジカルボン酸、シス−及びトランス−シクロヘキサン−１，３−ジカルボン酸、シス−及びトランス−シクロヘキサン−１，４−ジカルボン酸、シス−及びトランス−シクロペンタン−１，２−ジカルボン酸、シス−及びトランス−シクロペンタン−１，３−ジカルボン酸及びこれらの混合物の中から選択される。
【００５６】
工程ａ）で準備された出発材料組成物は、少なくとも１種のモノカルボン酸を有していてもよい。この場合、モノカルボン酸Ｅ）は、本発明により製造されるポリアミドを末端キャップするために利用される。基本的に、ポリアミド縮合の反応条件下で、提供されるアミノ基の少なくとも一部と反応することができる全てのモノカルボン酸が適している。適切なモノカルボン酸Ｅ）は、脂肪族モノカルボン酸、脂環式モノカルボン酸及び芳香族モノカルボン酸である。これには、酢酸、プロピオン酸、ｎ−、イソ−又はｔｅｒｔ−酪酸、吉草酸、トリメチル酢酸、カプロン酸、エナント酸、カプリル酸、ペラルゴン酸、カプリン酸、ウンデカン酸、ラウリン酸、トリデカン酸、ミリスチン酸、パルミチン酸、ステアリン酸、ピバル酸、シクロヘキサンカルボン酸、安息香酸、メチル安息香酸、α−ナフタレンカルボン酸、β−ナフタレンカルボン酸、フェニル酢酸、オレイン酸、リシノール酸、リノール酸、リノレン酸、エルカ酸、大豆、亜麻、トウゴマ及びヒマワリ由来の脂肪酸、アクリル酸、メタクリル酸、バーサチック（Versatic(登録商標)）酸、コッホ（Koch(登録商標)）酸及びこれらの混合物が挙げられる。
【００５７】
モノカルボン酸Ｅ）として不飽和カルボン酸又はこの誘導体を使用する場合、市販の重合禁止剤の存在で作業するのが合目的である。
【００５８】
特に好ましくは、モノカルボン酸Ｅ）は、酢酸、プロピオン酸、安息香酸又はこれらの混合物の中から選択される。
【００５９】
工程ａ）で準備された出発材料組成物は、少なくとも１種のモノアミンＦ）を有していてもよい。この場合、モノアミンＦ）は、本発明により製造されるポリアミドを末端キャップするために利用される。基本的に、ポリアミド縮合の反応条件下で、提供されるカルボン酸基の少なくとも一部と反応することができる全てのモノアミンが適している。適切なモノアミンＦ）は、脂肪族モノアミン、脂環式モノアミン及び芳香族モノアミンである。これには、メチルアミン、エチルアミン、ブチルアミン、プロピルアミン、ヘキシルアミン、ヘプチルアミン、オクチルアミン、デシルアミン、ステアリルアミン、ジメチルアミン、ジエチルアミン、ジプロピルアミン、ジブチルアミン、シクロヘキシルアミン、ジシクロヘキシルアミン、アニリン、トルイジン、ジフェニルアミン、ナフチルアミン及びこれらの混合物が挙げられる。
【００６０】
適切なラクタムＧ）は、ε−カプロラクタム、２−ピペリドン（δ−バレロラクタム）、２−ピロリドン（γ−ブチロラクタム）、カプリルラクタム、エナントラクタム、ラウリルラクタム及びこれらの混合物である。
【００６１】
適切なω−アミノ酸Ｈ）は、６−アミノカプロン酸、７−アミノヘプタン酸、１１−アミノウンデカン酸、１２−アミノドデカン酸及びこれらの混合物である。好ましくは、工程ａ）で準備された出発材料組成物は、ラクタムＨ）を含まない。
【００６２】
Ａ）〜Ｈ）とは異なる、これらと共縮合可能な適切な化合物Ｉ）は、少なくとも３価のアミン、カルボン酸、ジアミノカルボン酸などである。
【００６３】
適切な３価のアミンＩ）は、Ｎ′−（６−アミノヘキシル）ヘキサン−１，６−ジアミン、Ｎ′−（１２−アミノ−ドデシル）ドデカン−１，１２−ジアミン、Ｎ′−（６−アミノヘキシル）ドデカン−１，１２−ジアミン、Ｎ′−［３−（アミノメチル）−３，５、５−トリメチル−シクロヘキシル］ヘキサン−１，６−ジアミン、Ｎ′−［３−（アミノメチル）−３，５，５−トリメチル−シクロヘキシル］ドデカン−１，１２−ジアミン、Ｎ′−［（５−アミノ−１，３，３−トリメチル−シクロヘキシル）メチル］−ヘキサン−１，６−ジアミン、Ｎ′−［（５−アミノ−１，３，３−トリメチル−シクロヘキシル）メチル］ドデカン−１，１２−ジアミン、３−［［［３−（アミノメチル）−３，５，５−トリメチル−シクロヘキシル］アミノ］メチル］−３，５，５−トリメチル−シクロヘキサンアミン、３−［［（５−アミノ−１，３，３−トリメチル−シクロヘキシル）メチルアミノ］メチル］−３，５，５−トリメチル−シクロヘキサンアミン、３−（アミノメチル）−Ｎ−［３−（アミノメチル）−３，５，５−トリメチル−シクロヘキシル］−３，５，５−トリメチル−シクロヘキサンアミンである。好ましくは、工程ａ）で準備された出発材料組成物は、３価のアミンＩ）を含まない。
【００６４】
適切な化合物Ｉ）は、更に、４−［（Ｚ）−Ｎ−（６−アミノヘキシル）−Ｃ−ヒドロキシ−カルボンイミドイル］安息香酸、３−［（Ｚ）−Ｎ−（６−アミノヘキシル）−Ｃ−ヒドロキシ−カルボンイミドイル］安息香酸、（６Ｚ）−６−（６−アミノヘキシルイミノ）−６−ヒドロキシ−ヘキサンカルボン酸、４−［（Ｚ）−Ｎ−［（５−アミノ−１，３，３−トリメチル−シクロヘキシル）メチル］−Ｃ−ヒドロキシ−カルボンイミドイル］安息香酸、３−［（Ｚ）−Ｎ−［（５−アミノ−１，３，３−トリメチル−シクロヘキシル）メチル］−Ｃ−ヒドロキシ−カルボンイミドイル］安息香酸、４−［（Ｚ）−Ｎ−［３−（アミノメチル）−３，５，５−トリメチル−シクロヘキシル］−Ｃ−ヒドロキシ−カルボンイミドイル］安息香酸、３−［（Ｚ）−Ｎ−［３−（アミノメチル）−３，５，５−トリメチル−シクロヘキシル］−Ｃ−ヒドロキシ−カルボンイミドイル］安息香酸及びこれらの混合物である。
【００６５】
本発明による方法により得られる半芳香族ポリアミドは、好ましくは１３０００〜２５０００ｇ／ｍｏｌ、特に好ましくは１５０００〜２００００ｇ／ｍｏｌの範囲内の数平均分子量Ｍnを有する。
【００６６】
本発明による方法により得られる半芳香族ポリアミドは、好ましくは２００００〜１４００００ｇ／ｍｏｌの範囲内の質量平均分子量Ｍwを有する。
【００６７】
数平均分子量Ｍn及び質量平均分子量Ｍwの記載は、本発明の範囲内で、ゲル浸透クロマトグラフィー（ＧＰＣ）による測定に基づく。校正のために、多分散性の低いポリマー標準としてＰＭＭＡが使用される。
【００６８】
本発明による方法により得られる半芳香族ポリアミドは、好ましくは高くても３、特に好ましくは高くても２．５の多分散性ＰＤ（＝Ｍw／Ｍn）を示す。
【００６９】
本発明による方法により得られる半芳香族ポリアミドは、好ましくは少なくとも７０００、特に少なくとも７５００の数平均分子量ＭnのＰＤに対する商（Ｍn／ＰＤ）を示す。
【００７０】
本発明による方法により得られる半芳香族ポリアミドは、好ましくは３００〜５００ｍｅｑ／ｋｇのアミン末端基含有率（ＡＥＧ）を示す。
【００７１】
本発明による方法により得られる半芳香族ポリアミドは、好ましくは最大で５０ｍｅｑ／ｋｇのカルボン酸末端基含有率（ＣＥＧ）を示す。
【００７２】
相対粘度（ＲＶ）は、本発明の範囲内で、２５℃で、硫酸１００ｍｌ中のポリアミド１．０ｇの濃度で９６質量％のＨ2ＳＯ4の溶液として測定される。この相対粘度の決定は、EN ISO 307に準拠する。本発明による方法により得られる半芳香族ポリアミドは、好ましくは１．４〜２．４、特に好ましくは１．５〜２．１の相対粘度を示す。
【００７３】
半芳香族ポリアミドの製造のために、工程ａ）で準備された出発材料組成物を、少なくとも１つの重合区域に供給し、高めた温度でかつ、少なくとも重合の開始時に高めた温度で重合させる（＝工程ｂ）。
【００７４】
本発明による半芳香族ポリアミドは、基本的に、当業者に公知の通常の方法で製造することができる。半芳香族ポリアミドの製造は、一般に、少なくとも１種のジアミンと少なくとも１種のジカルボン酸との塩の水溶液の形成から始まる。この塩の溶液の形成に引き続き、液状の水相中でのオリゴマー化が行われる。目指される分子量増加のために、次いで、更なる方法の過程で、水を除去しかつ反応温度を高めなければならない。更なる分子量増加のために、原則として２つの別のルートが用いられる。第１のバリエーションでは、形成されたオリゴマーを脱水により固相に変換し、いわゆる固相重合（solid State polymerization, SSP）を行う。第２のバリエーションでは、制御した水分離及び温度上昇のもとで、更に重縮合するために、この水溶液を融液に変換する。更なる分子量増加のために、必要な場合に、更に後重合を、例えば押出機中で続けることができる。
【００７５】
引き続き、可能な方法のいくつかを例えば実施すべきであり、ここで、半芳香族コポリアミドの製造に関するこれらの文献の開示内容は、本願の開示内容に完全に含められる。
【００７６】
適切な方法は、例えば欧州特許公開（ＥＰ−Ａ１）第０６９３５１５号明細書に記載されている。この場合、半芳香族ポリアミドの前縮合物の製造は、多段階のバッチプロセスで行われ、このバッチプロセスは次の工程ａ）〜ｅ）を有する：
ａ）  １種以上のジアミンと１種以上のジカルボン酸との１種以上の塩の製造のため、及び場合により１２０℃〜２２０℃の温度及び２３ｂａｒまでの圧力で低分子量のオリゴアミドを生成するための部分的予備反応のための塩形成期、
ｂ）  場合により、工程ａ）の溶液の、この製造の完了時に生じる条件下での、第２の反応容器又は撹拌オートクレーブへの移送期、
ｃ）  反応器内容物を所定の温度に加熱し、かつ水蒸気の制御排出又は場合によりオートクレーブと接続する水蒸気発生器からの水蒸気の制御供給により維持される、水蒸気分圧を所定の値に制御調節することにより、前縮合物を得る反応を進行させる反応期、
ｄ）  反応器内容物の温度及び水蒸気分圧をそれぞれ、前縮合物を後続するプロセス工程に移送するために予定された値に調節する、少なくとも１０分間維持する定常期、
ここで、２８０℃を超える融点を有する部分結晶質の（コ）ポリアミドの前縮合物の場合に、この反応器内容物の温度は期ｃ）及びｄ）の間に２６５℃を超えてはならず、かつ上述の部分結晶質の（コ）ポリアミドについて、期ｃ）及びｄ）の間に所定の正確に定義された周辺条件を、少なくとも適用されるべき水蒸気分圧ＰH2O（最低値）の、反応器内容物の温度及びポリマーのアミド基濃度への依存性との関連で維持することができ、かつ
ｅ）  前縮合物を、融液の状態で直接か又は固体の状態にした後で、場合により最終反応装置の更なる方法工程に供給する搬出期。
【００７７】
欧州特許公開（ＥＰ−Ａ２）第０９７６７７４号明細書は、次の工程：
（ｉ）  テレフタル酸を含むジカルボン酸成分と、１，９−ノナンジアミン及び／又は２−メチル−１，８−オクタンジアミンの６０〜１００Ｍｏｌ％の含有率のジアミン成分とを、水１５〜３５質量％の存在で、２５０〜２８０℃の反応温度でかつ次の不等式
Ｐ0≧Ｐ≧０．７Ｐ0
（式中、Ｐ0は、反応温度での水の飽和蒸気圧を表す）を満たす反応圧力で重縮合して一次重縮合物を得る工程、
（ｉｉ）  工程ｉ）の一次重縮合物を、工程ｉ）と同じ温度範囲及び同じ含水率で、大気環境中へ搬出する工程、
（ｉｉｉ）  工程ｉｉ）からの搬出物を、固相重合又は溶融重合することにより分子量増加させる工程
を有するポリアミドの製造方法を記載している。
【００７８】
欧州特許公開（ＥＰ−Ａ１）第０１２９１９５号明細書は、ポリアミドの連続的製造方法を記載していて、この場合、蒸発器区域中でジカルボン酸とジアミンとの塩の水溶液を高めた圧力下で、同時に水を蒸発させかつプレポリマーを生成させながら、２５０〜３００℃の温度に加熱し、プレポリマーと蒸気とを連続的に分離し、蒸気を精留し、かつ同伴されたジアミンを返送し、プレポリマーを重縮合区域に導入し、１〜１０ｂａｒのゲージ圧で、２５０〜３００℃の温度で縮合させ、ここで、塩の水溶液を、１〜１０ｂａｒのゲージ圧で、最大６０秒の滞留時間内で加熱するが、ただし、蒸発器区域からの搬出時に転化率は少なくとも９３％であり、かつプレポリマーの含水率は最大７質量％である。
【００７９】
欧州特許公開（ＥＰ−Ａ１）第０１２９１９６号明細書は、欧州特許公開（ＥＰ−Ａ１）第０１２９１９５号明細書と同等の方法を記載していて、この場合、塩の水溶液を、内部構造を備えた管状の前縮合区域の初めの１／３で、１〜１０ｂａｒのゲージ圧下で、少なくとも９３％の転化率まで縮合させ、前縮合区域の残りの２／３でプレポリマーと蒸気相とを相互に集中的に接触させる。
【００８０】
国際公開第０２／２８９４１号は、次の：
ａ）  二酸とジアミンとの塩の水溶液を、多相反応混合物を形成するのに適した温度条件及び圧力条件下で重合させ、ここで反応時間は、相分離を抑制するように選択する工程、
ｂ）  固体を形成させることなく水を除去するために、圧力を低下させると同時に反応混合物中に熱を導入する工程、
ｃ）  脱水された反応混合物を、目標とする分子量まで更に重合する工程
を有する、ポリアミドの加水分解重合のための連続的方法を記載している。
【００８１】
米国特許第４，０１９，８６６号明細書は、連続的ポリアミド製造のための方法及び装置を記載している。この方法の場合にポリアミドを形成する反応体を１つの反応区域に連続的に圧送し、この反応区域は急速な加熱及び均質な混合を可能にするように設計されている。これらの反応体を加熱し、この反応区域内で予定の保持時間で高めた温度及び高めた圧力で均質に混合し、蒸気及びプレポリマーを形成させる。生成された蒸気をプレポリマーから連続的に分離し、プレポリマーを反応区域から取り出す。使用される装置は塔状に構成されていて、かつ精留区域、第１の反応区域及び第２の反応区域を有する。第１の反応区域中で、ポリアミド形成する塩の溶液を部分的に蒸発させ、部分的に反応させ、第２の反応区域中では、第１の区域よりも低い圧力で反応を継続する。第１の反応区域からの蒸気を精留区域を通して排出する。
【００８２】
欧州特許公開（ＥＰ−Ａ２）第０１２３３７７号明細書は、特にポリアミドを製造するための縮合方法を記載している。その後、塩の溶液又はプレポリマーをフラッシュ反応器（Verdampfungsreaktor）中で０〜２７．６ｂａｒの相対圧力（ゲージ圧）に放圧し、このフラッシュ反応器中での滞留時間は０．１〜２０秒である。特別な態様の場合に、まず、１９１〜２３２℃の温度でかつ２５質量％未満の溶剤含有率（含水率）で初期重合を行う：次いで、生じる塩の溶液を１０３．４〜２０６．８ｂａｒの相対圧力にもたらし、次いでまずこの温度を、溶融温度を超える値に加熱し、この溶液を放圧する。このポリマーを二軸スクリュー押出機中に供給し、そこで約４５秒〜７分の滞留時間で重合を行う。
【００８３】
独国特許公開（ＤＥ−Ａ１）第４３２９６７６号明細書は、高分子量の、特に非晶質の半芳香族コポリアミドを連続的に重縮合する方法を記載し、ここで、まず水性反応混合物から加熱しながらかつ少なくとも１５ｂａｒの圧力で前縮合物を製造し、引き続き、温度及び圧力を高めながら、プレポリマーを製造し、最終的に脱ガス押出機中での縮合によってコポリアミドを製造する。この場合、前縮合工程で既に含水率は低減され、この前縮合の完了時に約５〜４０質量％である。次いで、プレポリマーの製造は、２２０〜３５０℃でかつ少なくとも２０ｂａｒの圧力で行う。次いで、後重合を、脱ガス区域を備えた二軸スクリュー押出機中で実施する。
【００８４】
好ましくは、この重合は工程ｂ）で、工程ａ）で製造された出発材料組成物を、第１の重合区域（オリゴマー化区域）中に供給し、オリゴマー化を１５０〜２９０℃の温度でかつ少なくとも５ｂａｒの絶対圧で行う。好ましくは、第１の重合区域中の温度は１５０〜２５０℃の範囲内にある。
【００８５】
第１の適切なバリエーションの場合に、第１の重合区域から、重合の開始時に既に水を含む気相を取り出す。相応して低い沸点のジアミン、特にヘキサメチレンジアミンを使用する場合に、こうして分離された気相は、水蒸気の他に使用されたジアミン成分Ｂ）の割合を含む。
【００８６】
第２のバリエーションの場合に、このオリゴマー形成の早い時期を環境との物質交換なしに行い、つまり特に水を含む気相を即座に除去せずに行う。次いで、出発材料組成物からのジアミンＢ）の割合を既に縮合させてアミド形成させ、その後で水を含む気相を第１の重合区域から取り出す。この第２のバリエーションの場合に、こうして分離された気相中のジアミン成分Ｂ）の含有率は、第１のバリエーションの場合よりも低い。
【００８７】
好ましくは、第１の反応区域からの反応混合物をオリゴマー形成の完了後に放圧させて、水を含む気相とポリアミドオリゴマーを含む相とを得る。この放圧の際に得られる水を含む気相も、ジアミン成分Ｂ）の一部を含むことができる。
【００８８】
次いで、更なる分子量増加を、上述のような通常の方法により行うことができる。
【００８９】
本発明によるポリアミドの製造のために、少なくとも１種の触媒を使用することができる。適切な触媒は、好ましくは、無機及び／又は有機のリン化合物、スズ化合物又は鉛化合物及びこれらの混合物の中から選択される。
【００９０】
触媒として適したスズ化合物は、例えば、酸化スズ（ＩＩ）、水酸化スズ（ＩＩ）、１価又は多価カルボン酸のスズ（ＩＩ）塩、例えばスズ（ＩＩ）−ジベンゾアート、スズ（ＩＩ）−ジ（２−エチルヘキサノアート）、スズ（ＩＩ）−オキサラート、ジブチルスズオキシド、ブチルスズ酸（Ｃ4Ｈ9−ＳｎＯＯＨ）、ジブチルスズジラウラートなどである。適した鉛化合物は、例えば酸化鉛（ＩＩ）、水酸化鉛（ＩＩ）、酢酸鉛（ＩＩ）、塩基性酢酸鉛（ＩＩ）、炭酸鉛（ＩＩ）などである。
【００９１】
好ましい触媒は、リン化合物、例えばリン酸、亜リン酸、次亜リン酸、フェニルホスホン酸、フェニルホスフィン酸及び／又は例えばＮａ、Ｋ、Ｍｇ、Ｃａ、Ｚｎ又はＡｌのような１価〜３価のカチオンとのこれらの塩及び／又はこれらのエステル、例えばトリフェニルホスファート、トリフェニルホスフィット又はトリス（ノニルフェニル）ホスフィットである。特に触媒として、次亜リン酸及びこの塩、例えば次亜リン酸ナトリウムが好ましい。
【００９２】
好ましくは、これらの触媒は、成分Ａ）〜Ｉ）の全質量を基準として０．００５〜２．５質量部の量で使用される。
【００９３】
特に好ましくは、次亜リン酸及び／又はその塩は、成分Ａ）〜Ｉ）の全質量を基準として０．０１〜１．５質量部、特に好ましくは０．０５〜１質量部の量で使用される。
【００９４】
分子量の調節のために、少なくとも１種の鎖長調節剤を使用することができ、この鎖長調節剤は、好ましくはモノカルボン酸及びモノアミンの中から選択される。好ましくは、この鎖長調節剤は、酢酸、プロピオン酸、酪酸、吉草酸、カプロン酸、ラウリン酸、ステアリン酸、２−エチルヘキサン酸、シクロヘキサン酸、安息香酸、３−（３，５−ジ−ｔｅｒｔ−ブチル−４−ヒドロキシフェニル）プロパン酸、３，５−ジ−ｔｅｒｔ−ブチル−４−ヒドロキシ安息香酸、３−（３−ｔｅｒｔ−ブチル−４−ヒドロキシ−５−メチルフェニル）プロパン酸、２−（３，５−ジ−ｔｅｒｔ−ブチル−４−ヒドロキシベンジルチオ）酢酸、３，３−ビス（３−ｔｅｒｔ−ブチル−４−ヒドロキシフェニル）ブタン酸、ブチルアミン、ペンチルアミン、ヘキシルアミン、２−エチルヘキシルアミン、ｎ−オクチルアミン、ｎ−ドデシルアミン、ｎ−テトラデシルアミン、ｎ−ヘキサデシルアミン、ステアリルアミン、シクロヘキシルアミン、３−（シクロヘキシルアミノ）プロピルアミン、メチルシクロヘキシルアミン、ジメチルシクロヘキシルアミン、ベンジルアミン、２−フェニルエチルアミン、２，２，６，６−テトラメチルピペリジン−４−アミン、１，２，２，６，６−ペンタメチルピペリジン−４−アミン、４−アミノ−２，６−ジ−ｔｅｒｔ−ブチルフェノール及びこれらの混合物の中から選択される。アミノ基又は酸基と反応することができる他の単官能性化合物、例えば無水物、イソシアナート、酸ハロゲン化物又はエステルを調節剤として使用することもできる。鎖長調節剤は、反応混合物に、オリゴマー化の開始前又は開始時に及び／又はプレポリマーに後重合の前に添加することができる。鎖長調節剤の通常の使用量は、ポリマー１ｋｇ当たり５〜２００ｍｍｏｌ、好ましくはポリマー１ｋｇ当たり１０〜１００ｍｍｏｌの範囲内にある。
【００９５】
特別な実施態様の場合に、本発明によるコポリアミドの製造のために、テレフタル酸ａ）、イソフタル酸ｂ）、ヘキサメチレンジアミンｃ）及び少なくとも１種の環状ジアミンｄ）から水性組成物を準備し、塩を形成させる。望ましい場合に、この溶液に他の成分、例えば触媒、鎖長調節剤及びこれらとは異なる添加物を添加することもできる。適切な添加物は、次に、ポリアミド成形材料において詳細に記載されている。本発明によるポリアミドの製造の際に既に添加することもできる添加物には、例えば、酸化防止剤、光保護剤、通常の加工助剤、成核剤及び結晶化促進剤が挙げられる。これらは、本発明によるポリアミドに、一般に製造の全ての工程で添加することができる。本発明によるポリアミドの製造の際に既に充填剤及び強化剤を使用することも可能である。充填剤及び強化剤は、好ましくは最終的な後重合の前及び／又はその間に添加される。よって、これらは、例えば本発明によるコポリアミドに後重合の際に押出機又はニーダー中で添加することができる。この場合、押出機は適切な混合エレメント、例えば混練ブロックを有する場合が好ましい。
【００９６】
本発明による半芳香族ポリアミドの製造のために準備された組成物は、溶液の全質量を基準として好ましくは５〜５０質量％、特に好ましくは１０〜２５質量％の含水率を示す。
【００９７】
水性組成物の製造は、通常の反応装置、例えば撹拌槽中で行うことができる。好ましくは、この成分の混合は加熱下で行われる。好ましくは、この水性組成物の製造は、主にオリゴマー化が行われない条件下で行われる。好ましくは、工程ａ）での水性組成物の製造の際の温度は、８０〜１７０℃、特に好ましくは１００〜１６５℃の範囲内にある。好ましくは、この水性組成物の製造は大気圧又は高めた圧力下で行われる。好ましくは、この圧力は０．９〜５０ｂａｒ、特に好ましくは１〜１０ｂａｒの範囲内にある。特別な実施態様の場合に、水性組成物の製造は、反応混合物の自生圧（Eigendruck）で行われる。水性組成物の製造は、不活性ガス雰囲気中で行うことができる。適切な不活性ガスは、例えば窒素、ヘリウム又はアルゴンである。多くの場合、完全な不活性化は必要なく、これらの成分の加熱の前に反応装置を不活性ガスでパージすることで既に十分である。水性組成物の製造のために適した手順で、ジアミン成分は少なくとも一部の水中に溶かして反応装置中に装入される。引き続き、残りの成分を、好ましくは撹拌しながら添加し、この含水量を所望の量に調節する。反応混合物を撹拌しながら、透明な均質な溶液が生じるまで加熱する。こうして得られた水性組成物は、好ましくは主に製造温度で、つまり中間冷却せずに、オリゴマー化のために使用される。
【００９８】
プレポリマーの生成のためのオリゴマー化及び分子量増加のための後重合は、当業者に公知の通常の方法によって行うことができる。このような方法のいくつかの例は、上述に既に述べられている。
【００９９】
本発明による半芳香族コポリアミドは、これをポリアミド成形材料に加工する前に付形して、ポリアミド粒子を得ることができる。好ましくは、ポリアミドをまず１つ以上のストランドに成形する。このために、当業者に公知の装置、例えば搬出側にブレーカープレート、ノズル又はノズルプレートを有する押出機を使用することができる。好ましくは、この半芳香族ポリアミドは、流動性の状態でストランドに成形され、流動性のストランド状の反応生成物として又は冷却後に造粒される。
【０１００】
ポリアミド成形材料
本発明の他の主題は、少なくとも１種の本発明による半芳香族コポリアミドを含むポリアミド成形材料である。
【０１０１】
Ａ）  前述で定義されたような、少なくとも１種の半芳香族コポリアミド２５〜１００質量％、
Ｂ）  少なくとも１種の充填剤及び強化剤０〜７５質量％、
Ｃ）  少なくとも１種の添加剤０〜５０質量％
を有するポリアミド成形材料が好ましく、ここで、成分Ａ）〜Ｃ）は全部で１００質量％となる。
【０１０２】
「充填剤及び強化剤」の概念＝（成分Ｂ）は、本発明の範囲内で、広義に解釈され、特に充填剤、繊維及び任意の移行形態を含む。特に、充填剤は、粉塵状の粒子から粗大粒の粒子に達する広範囲の粒度を示すことができる。充填材料として、有機又は無機の充填剤及び強化剤が挙げられる。例えば、無機充填剤、例えばカオリン、チョーク、ウォラストナイト、タルク、炭酸カルシウム、ケイ酸塩、二酸化チタン、酸化ジルコニウム、黒鉛、ガラスビーズ、例えばガラス球、ナノスケールの充填剤、例えばカーボンナノチューブ（carbon nanotubes）、カーボンブラック、ナノスケールの層状ケイ酸塩、ナノスケールの酸化アルミニウム（Ａｌ2Ｏ3）、ナノスケールの二酸化チタン（ＴｉＯ2）、グラフェン、常磁性もしくは磁化可能な金属化合物及び／又は合金、層状ケイ酸塩及びナノスケールの二酸化ケイ素（ＳｉＯ2）を使用することができる。これらの充填剤は表面処理されていてもよい。
【０１０３】
層状ケイ酸塩として、本発明による成形材料中に、例えばカオリン、セルペンチン、タルク、雲母、バーミキュライト、イライト、スメクタイト、モンモリロナイト、ヘクトライト、二重水酸化物（Doppelhydroxyde）又はこれらの混合物を使用することができる。層状ケイ酸塩は、表面処理されていても又は処理されていなくてもよい。
【０１０４】
更に、１種以上の繊維を使用することができる。これらは、好ましくは公知の無機強化繊維、例えばホウ素繊維、ガラス繊維、炭素繊維、ケイ酸繊維、セラミック繊維及びバサルト繊維、有機強化繊維、例えばアラミド繊維、ポリエステル繊維、ナイロン繊維、ポリエチレン繊維及び天然繊維、例えば木材繊維、亜麻繊維、麻繊維及びサイザル繊維から選択される。
【０１０５】
特に、ガラス繊維、炭素繊維、アラミド繊維、ホウ素繊維、金属繊維又はチタン酸カリウム繊維の使用が好ましい。
【０１０６】
特にチョッブドガラス繊維が使用される。特に、成分Ｂ）はガラス繊維及び／又は炭素繊維を有し、ここで好ましくは短繊維が使用される。これは、長さ２〜５０ｍｍの範囲及び直径５〜４０μｍの範囲を有するのが好ましい。また、エンドレス繊維（ロービング）を使用することもできる。円形及び／又は非円形の横断面を有する繊維が適していて、ここで、後者の非円形の横断面を有する繊維の場合、主要な横断面軸の副次的な横断面軸に対する寸法比は、＞２であり、好ましくは２〜８の範囲内であり、特に好ましくは３〜５の範囲内である。
【０１０７】
特別な実施態様の場合に、成分Ｂ）はいわゆる「フラットガラス繊維」を有する。これは、特に長円形又は楕円形又はくびれを備えた楕円形（いわゆる「繭状（Kokon）」又は「コクーン状（cocoon）」の繊維）又は長方形又はほぼ長方形の断面を有する。この場合、非円形の横断面を有しかつ主要な横断面軸の副次的な横断面軸に対する寸法比が２を超える、好ましくは２〜８、特に３〜５のガラス繊維を使用するのが好ましい。
【０１０８】
本発明による成形材料の強化のために、円形の横断面を有するガラス繊維と、非円形の横断面を有するガラス繊維との混合物を使用することもできる。特別な態様の場合に、上述に定義されたようなフラットガラス繊維の割合が優位を占める、つまりこの割合は繊維の全質量の５０質量％を超える。
【０１０９】
成分Ｂ）としてガラス繊維のロービングを使用する場合、これは好ましくは直径１０〜２０μｍ、好ましくは１２〜１８μｍを有する。この場合、ガラス繊維の横断面は、円形、長円形、楕円形、ほぼ長方形又は長方形であることができる。特に、横断面軸の比が２〜５のいわゆるフラットガラス繊維が好ましい。特にＥガラス繊維が使用される。しかしながら、他の全ての種類のガラス繊維、例えばＡガラス繊維、Ｃガラス繊維、Ｄガラス繊維、Ｍガラス繊維、Ｓガラス繊維、Ｒガラス繊維又はこれらの任意の混合物又はＥガラス繊維との混合物を使用することもできる。
【０１１０】
本発明によるポリアミド繊維材料は、長繊維強化された棒状顆粒の公知の製造方法、特に引き抜き法により製造することができ、この場合、エンドレスの繊維ストランド（ロービング）はポリマー融液で完全に含浸され、引き続き冷却され、かつ切断される。この方法様式により得られる長繊維強化された棒状顆粒は、好ましくは顆粒長さ３〜２５ｍｍ、特に４〜１２ｍｍを有し、通常の加工方法、例えば射出成形又はプレス成形によって成形品に更に加工することができる。
【０１１１】
本発明によるポリアミド成形品は、少なくとも１種の充填剤及び強化剤Ｂ）を、ポリアミド成形品の全質量を基準として、好ましくは２５〜７５質量％、特に好ましくは３３〜６０質量％含有する。
【０１１２】
適切な添加剤Ｃ）は、熱安定剤、防炎剤、光保護剤（ＵＶ安定剤、ＵＶ吸収材又はＵＶ遮断剤）、滑剤、着色剤、成核剤、金属顔料、金属フレーク、金属被覆粒子、耐電防止剤、導電性添加剤、離型剤、蛍光増白剤、消泡剤などである。
【０１１３】
成分Ｃ）として、本発明による成形品は、少なくとも１種の熱安定剤を、好ましくは０．０１〜３質量％、特に好ましくは０．０２〜２質量％、特に０．１〜１．５質量％含有する。
【０１１４】
好ましくは、この熱安定剤は、銅化合物、第２級芳香族アミン、立体障害フェノール、ホスフィット、ホスホニット及びこれらの混合物の中から選択される。
【０１１５】
銅化合物を使用する場合、好ましくは銅の量は、成分Ａ）〜Ｃ）の合計を基準として、０．００３〜０．５、特に０．００５〜０．３、特に好ましくは０．０１〜０．２質量％である。
【０１１６】
第２級芳香族アミンを基礎とする安定剤を使用する場合には、この安定剤の量は、成分Ａ）〜Ｃ）の合計を基準として、好ましくは０．２〜２質量％、特に好ましくは０．２〜１．５質量％である。
【０１１７】
立体障害フェノールを基礎とする安定剤を使用する場合には、この安定剤の量は、成分Ａ）〜Ｃ）の合計を基準として、好ましくは０．１〜１．５質量％、特に好ましくは０．２〜１質量％である。
【０１１８】
ホスファイト及び／又はホスホナイトを基礎とする安定剤を使用する場合には、この安定剤の量は、成分Ａ）〜Ｃ）の合計を基準として、好ましくは０．１〜１．５質量％、特に好ましくは０．２〜１質量％である。
【０１１９】
１価又は２価の銅の化合物、例えば無機酸又は有機酸もしくは１価又は２価のフェノールとの１価又は２価の銅の塩、１価又は２価の銅の酸化物、又は銅塩とアンモニア、アミン、アミド、ラクタム、シアニド又はホスフィンとの錯化合物、好ましくはハロゲン水素酸の、シアン水素酸のＣｕ（Ｉ）塩又はＣｕ（ＩＩ）塩又は脂肪族カルボン酸の銅塩。特に、１価の銅化合物のＣｕＣｌ、ＣｕＢｒ、ＣｕＩ、ＣｕＣＮ及びＣｕ2Ｏ、並びに２価の銅化合物のＣｕＣｌ2、ＣｕＳＯ4、ＣｕＯ、酢酸銅（ＩＩ）又はステアリン酸銅（ＩＩ）が好ましい。
【０１２０】
これらの銅化合物は、市販されているか又はその方法は当業者に公知である。この銅化合物は、それ自体又は濃縮物の形で使用することができる。濃縮物とは、この場合、銅塩を高い濃度で含有するポリマー、好ましくは成分Ａ）と同じ化学的性質のポリマーであると解釈される。濃縮物の使用は通常の方法であり、かつ極めて少量の使用物質を計量供給する場合に特に頻繁に使用される。好ましくは、これらの銅化合物は、他の金属ハロゲン化物、特にアルカリ金属ハロゲン化物、例えばＮａＩ、ＫＩ、ＮａＢｒ、ＫＢｒと組み合わせて使用され、この場合、金属ハロゲン化物の銅ハロゲン化物に対するモル比は、０．５〜２０、好ましくは１〜１０、特に好ましくは３〜７である。
【０１２１】
本発明により使用可能な、第２級芳香族アミンを基礎とする安定剤の特に好ましい例は、フェニレンジアミンとアセトンとの付加物（Naugard A）、フェニレンジアミンとリノレン酸との付加物、４，４′−ビス（α，α−ジメチルベンジル）ジフェニルアミン（Naugard (登録商標) 445）、Ｎ，Ｎ′−ジナフチル−ｐ−フェニレンジアミン、Ｎ−フェニル−Ｎ′−シクロヘキシル−ｐ−フェニレンジアミン又はこれらの２種以上の混合物である。
【０１２２】
本発明により使用可能な、立体障害フェノールを基礎とする安定剤の好ましい例は、Ｎ，Ｎ′−ヘキサメチレン−ビス−３−（３，５−ジ−ｔｅｒｔ−ブチル−４−ヒドロキシ−フェニル）−プロピオンアミド、ビス−（３，３−ビス−（４′−ヒドロキシ−３′−ｔｅｒｔ−ブチルフェニル）−ブタン酸）−グリコールエステル、２，１′−チオエチルビス−（３−（３，５−ジ−ｔｅｒｔ−ブチル−４−ヒドロキシフェニル）−プロピオナート、４，４′−ブチリデン−ビス−（３−メチル−６−ｔｅｒｔ−ブチルフェノール）、トリエチレングリコール−３−（３−ｔｅｒｔ−ブチル−４−ヒドロキシ−５−メチルフェニル）−プロピオナート又はこれらの２種以上の安定剤の混合物である。
【０１２３】
好ましいホスフィット及びホスホニットは、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔｅｒｔ−ブチルフェニル）ホスフィット、ジイソデシルペンタエリトリトールジホスフィット、ビス（２，４−ジ−ｔｅｒｔ−ブチルフェニル）ペンタエリトリトールジホスフィット、ビス（２，６−ジ−ｔｅｒｔ−ブチル−４−メチルフェニル）−ペンタエリトリトールジホスフィット、ジイソデシルオキシペンタエリトリトールジホスフィット、ビス（２，４−ジ−ｔｅｒｔ−ブチル−６−メチルフェニル）ペンタエリトリトールジホスフィット、ビス（２，４，６−トリス−（ｔｅｒｔ−ブチルフェニル））ペンタエリトリトールジホスフィット、トリステアリルソルビトールトリホスフィット、テトラキス−（２，４−ジ−ｔｅｒｔ−ブチルフェニル）−４，４′−ビフェニレンジホスホニット、６−イソオクチルオキシ−２，４，８，１０−テトラ−ｔｅｒｔ−ブチル−１２Ｈ−ジベンズ−［ｄ，ｇ］−１，３，２−ジオキサホスホシン、６−フルオロ−２，４，８，１０−テトラ−ｔｅｒｔ−ブチル−１２−メチル−ジベンズ［ｄ，ｇ］−１，３，２−ジオキサホスホシン、ビス（２，４−ジ−ｔｅｒｔ−ブチル−６−メチル−フェニル）メチルホスフィット及びビス（２，４−ジ−ｔｅｒｔ−ブチル−６−メチルフェニル）エチルホスフィットである。特に、トリス［２−ｔｅｒｔ−ブチル−４−チオ（２′−メチル−４′−ヒドロキシ−５′−ｔｅｒｔ−ブチル）−フェニル−５−メチル］フェニルホスフィット及びトリス（２，４−ジ−ｔｅｒｔ−ブチルフェニル）ホスフィット（Hostanox(登録商標) PAR24：BASF SE社の商品名）が好ましい。
【０１２４】
熱安定剤の好ましい実施態様は、有機熱安定剤（特にHostanox PAR 24及びIrganox 1010）、ビスフェノールＡを基礎とするエポキシド（特にEpikote 1001）及びＣｕＩ及びＫＩを基礎とする銅安定剤との組み合わせである。市場で入手可能な、有機安定剤とエポキシドとからなる安定剤混合物は、例えばBASF SE社のIrgatec NC66である。特に、専らＣｕＩ及びＫＩを基礎とする熱安定剤が好ましい。銅又は銅化合物の添加の他に、他の遷移金属化合物、特に周期表のＶＢ族、ＶＩＢ族、ＶＩＩＢ族又はＶＩＩＩＢ族の金属塩又は金属酸化物の使用は除外される。更に、本発明による成形材料は、好ましくは周期表のＶＢ族、ＶＩＢ族、ＶＩＩＢ族又はＶＩＩＩＢ族の遷移金属、例えば鉄粉又は鋼粉が添加されない。
【０１２５】
本発明による成形材料は、好ましくは、成分Ａ）〜Ｃ）の全質量を基準として、添加剤Ｃ）として少なくとも１種の防炎剤を０〜３０質量％、特に好ましくは０〜２０質量％含有する。本発明による成形材料が少なくとも１種の防炎剤を含む場合には、成分Ａ）〜Ｃ）の全質量を基準として、好ましくは０．０１〜３０質量％、特に好ましくは０．１〜２０質量％の量で含む。防炎剤Ｃ）として、ハロゲン含有又はハロゲン不含の防炎剤及びその協力剤が挙げられる（Gaechter/Mueller、第３版、1989 Hanser Verlag、第１１章も参照）。好ましいハロゲン不含の防炎剤は、赤リン、ホスフィン酸塩又はジホスフィン酸塩、及び／又は窒素含有防炎剤、例えばメラミン、メラミンシアヌラート、メラミンスルファート、メラミンボラート、メラミンオキサラート、メラミンホスファート（ｐｒｉｍ、ｓｅｃ）又はｓｅｃメラミンピロホスファート、ネオペンチルグリコールホウ酸メラミン、グアニジン及び当業者に公知のその誘導体、並びにポリマーのメラミンホスファート（ＣＡＳ番号：５６３８６−６４−２又は２１８７６８−８４−４並びに欧州特許第１０９５０３０号明細書）、アンモニウムポリホスファート、トリスヒドロキシエチルイソシアヌラート（場合によりトリスヒドロキシエチルイソシアヌラートと混合したアンモニウムポリホスファートも）（欧州特許第５８４５６７号明細書）である。他のＮ含有の又はＰ含有の防炎剤又は防炎剤として適したＰＮ縮合物は、独国特許第１０２００４０４９３４２号明細書から推知でき、酸化物又はホウ酸塩のようなこのために常用の協力剤も同様である。適切なハロゲン含有の防炎剤は、例えばオリゴマーの臭素化されたポリカルボナート（BC 52 Great Lakes）又は４個より多いＮを有するポリペンタブロモベンジルアクリラート（FR 1025 Dead sea bromine）、テトラブロモビスフェノール−Ａとエポキシドとの反応生成物、臭素化されたオリゴマー又はポリマーのスチレン、デクロラン（Dechloran）であり、これらはたいてい、酸化アンチモンと共に協力剤として使用される（詳細及び他の防炎剤について：独国特許公開（ＤＥ−Ａ）第１０２００４０５００２５号明細書参照）。
【０１２６】
帯電防止剤として、本発明による成形材料中に、例えばカーボンブラック及び／又はカーボンナノチューブを使用することができる。カーボンブラックの使用は、しかしながら成形材料の黒色の色彩を改善するためにも利用できる。しかしながら、この成形材料は金属顔料を含まなくてもよい。
【０１２７】
成形品
更に、本発明は、本発明によるコポリアミド又はポリアミド成形材料の使用下で製造される成形品に関する。
【０１２８】
本発明による半芳香族ポリアミドは、好ましくは、電気部材及び電子部材用の、及び高温領域での自動車用途のための成形部材の製造のための使用に適している。
【０１２９】
特別な実施態様は、自動車分野用の部材の形の又はその部材の一部としての成形品であり、これは特にシリンダーヘッドカバー、エンジンフード、インタークーラー用ハウジング、インタークーラーバルブ、インテークパイプ、インテークマニホールド、コネクタ、ギア、ファンインペラ、冷却水容器、熱交換器用のハウジング又はハウジング部材、冷媒冷却器、インタークーラー、サーモスタット、ウォーターポンプ、ヒータエレメント、固定部材の中から選択される。
【０１３０】
他の特別な態様は、電気的又は電子的受動素子又は能動素子として又はその一部として、プリント配線板、プリント配線板の一部として、ハウジング構成部材として、フィルムとして、導線として、特にスイッチ、プラグ、ブシュ、分配器、中継器、抵抗器、コンデンサ、コイル又はコイル体、ランプ、ダイオード、ＬＥＤ、トランジスタ、コネクタ、レギュレータ、集積回路（ＩＣ）、プロセッサ、コントローラ、メモリ及び／又はセンサの形で又はその一部としての成形品である。
【０１３１】
本発明による半芳香族ポリアミドは、更に特に、無鉛条件下でのハンダ付けプロセス（lead free soldering）での使用のため、差し込み式コネクタ、マイクロスイッチ、マイクロボタン及び半導体部材の製造のため、特に発光ダイオード（ＬＥＤ）のリフレクタハウジングの製造のために適している。
【０１３２】
特別な実施態様は、電気部材又は電子部材の固定部材、例えばスペーサ、ボルト、ストリップ、差し込みガイド、ネジ及びナットとしての成形品である。
【０１３３】
特に、ソケット、差し込み式コネクタ、プラグ又はブシュの形又はその一部としての成形部材が好ましい。好ましくは、この成形部材は、機械的靱性を必要とする機能要素を内容とする。このような機能要素の例は、フィルムヒンジ、スナップインホック（Snap-in）及びバネ舌部（Federzunge）である。
【０１３４】
自動車室内において、ダッシュボード、ステアリングコラムスイッチ、シートコンポーネント、ヘッドレスト、センタコンソール、トランスミッションコンポーネント及びドアモジュールのための使用、自動車室外において、ドアグリップ、車外ミラーコンポーネント、ウインドウワイパーコンポーネント、ウインドウワイパー保護ハウジング、グリル、ルーフレール、サンルーフフレーム、エンジンカバー、シリンダーヘッドカバー、インテークパイプ、ウインドウワイパー並びにボディ外装部品のための使用が可能である。
【０１３５】
キッチン分野及び家庭分野のために、キッチン用品、例えばフライヤー、アイロン、ボタン用のコンポーネントの製造のため、ガーデニング余暇分野のために、例えば散水システム又はガーデニング機器及びドアグリップのためのコンポーネントでの使用のための、流動性が改善されたポリアミドの使用が可能である。
【０１３６】
次の実施例を本発明の説明のために用いるが、この実施例は本発明を何ら限定するものではない。
【０１３７】
実施例
ポリアミドの製造を、撹拌した耐圧オートクレーブ中で融液中での縮合によって行う。これに、相応する量のテレフタル酸、イソフタル酸及びヘキサメチレンジアミン（ＨＭＤ、水中７０％）を秤量添加した。ＨＭＤと共に供給された水量は１５質量％であり、約０．０３％の次亜リン酸ナトリウムを触媒として添加した。化学量論比のバッチ（ヘキサメチレンジアミン過剰：０ｍｅｑ／ｋｇ）について、次の相応する使用量を使用する：
テレフタル酸  １６４．７５３ｇ
イソフタル酸  ７０．６０７ｇ
ヘキサメチレンジアミン（水中７０％）  ２３５．１９８ｇ
次亜リン酸ナトリウム  ０．１３ｇ
次の表中の試験の際に、ヘキサメチレンジアミンの量を、記載の過剰又は不足（負の値）に従って相応して合わせた。
【０１３８】
これらの使用物質を室温で撹拌型オートクレーブ中に供給し、これを窒素で数回バージし、閉鎖した。槽中の温度を、槽の壁部の加熱によって３５分間に２６０℃に高め、この際、圧力は４０ｂａｒに上昇した。１５０℃の温度よりこの反応バッチを６０ｒｐｍで撹拌した。次いで、更に加熱しながら放圧弁を介してこの圧力を２０分の経過の間にゲージ圧０ｂａｒに低下させる。同時に、槽中の温度をこの時間内で２６０℃から３３０℃に更に高める。圧力低下の経過で槽から搬出される気相を凝縮冷却器に通し、液体凝縮物として捕集し、秤量し、揮発性のアミン成分の割合を酸滴定によって決定した。取り出されたポリマーの数平均分子量Ｍn及び多分散性（ＰＤ）を、ＧＰＣ（標準：ＰＭＭＡ）によって分析した。
【０１３９】
【表１】
0006521953.tif 000002
【０１４０】
ＨＭＤ過剰−凝縮物中の塩基含有量の差がそれぞれ２９２及び３６０ｍｅｑ／ｋｇの本発明による実施例５及び６は、低い多分散性並びに７０００超のＭn対ＰＤの最適な比率を特徴とする。更に、実施例５は、実施例Ｖ１及びＶ４と比較して、極めて良好な融液流動挙動を特徴とする。